"ケイ酸二カルシウムC2S含有量が60~80質量、アルミン酸三カルシウムC3A含有量が4質量以下であってブレーン比表面積が3000~4500cm2gのセメントにシリカフュームを配合したセメント組成物であり、シリカフュームの置換率が75質量~15質量、および水セメント比が10質量~13質量のセメントペーストにおける0打フローが250~270mmの場合のVロート流下時間が40秒以下であることを特徴とする高強度セメント組成物。シリカフュームの置換率が10質量~125質量において、水セメント比が10質量のシリカフュームを含むセメントペーストにおける0打フローが250~270mmの場合のVロート流下時間が35秒以下であり、かつ、水セメント比が13質量のシリカフュームを含むセメントペーストにおける0打フローが250~270mmの場合のVロート流下時間が15秒以下である請求項1に記載する高強度セメント組成物。材齢7日以内に蒸気養生を開始し、90°Cで7日間蒸気養生した場合の圧縮強度が280Nmm2以上である請求項1~請求項2の何れかに記載する高強度セメント組成物。シリカフュームは電気炉によるフェロシリコンや金属シリコンの精製過程で発生する副産物であるが、大部分が輸入品であるため高価であり、また超微粒子であるために取扱いも容易でない。一般的に,超微粒子であるシリカフュームの混合量が増すと,所定の流動性を得るための混和剤の使用量が増加する。また、シリカフュームを混合すると自己収縮が増大するので膨張材や収縮低減剤が併用されるが、シリカフューム量が多くなるとこれらの使用量も増すことになる。従って、低水セメント比において良好な流動性と強度発現性を有し、かつシリカフュームの使用量が少なければ経済性および配合設計のうえで有利になる。本発明は、シリカフュームの使用量が少なくても、低水セメント比において流動性および強度発現性に優れたセメント組成物を提供する。本発明は以下の構成を有する高強度セメント組成物に関する。1ケイ酸二カルシウムC2S含有量が60~80質量、アルミン酸三カルシウムC3A含有量が4質量以下であってブレーン比表面積が3000~4500cm2gのセメントにシリカフュームを配合したセメント組成物であり、シリカフュームの置換率が75質量~15質量、および水セメント比が10質量~13質量のセメントペーストにおける0打フローが250~270mmの場合のVロート流下時間が40秒以下であることを特徴とする高強度セメント組成物。2シリカフュームの置換率が10質量~125質量において、水セメント比が10質量のシリカフュームを含むセメントペーストにおける0打フローが250~270mmの場合のVロート流下時間が35秒以下であり、かつ、水セメント比が13質量のシリカフュームを含むセメントペーストにおける0打フローが250~270mmの場合のVロート流下時間が15秒以下である上記1に記載する高強度セメント組成物。3材齢7日以内に蒸気養生を開始し、90°Cで7日間蒸気養生した場合の圧縮強度が280Nmm2以上である上記1~上記2の何れかに記載する高強度セメント組成物。本発明の高強度セメント組成物は、シリカフュームの置換率と水セメント比が小さくても良好な流動性と強度発現性を有する。具体的には、シリカフュームの置換率が75質量~15質量以下、および水セメント比が10質量~13質量のシリカフュームを含むセメントペーストにおける0打フローが250~270mmの場合のVロート流下時間が40秒以下である。本発明の高強度セメント組成物は、好ましくは、シリカフュームの置換率が10質量~125質量において、水セメント比が10質量のシリカフュームを含むセメントペーストにおける0打フローが250~270mmの場合のVロート流下時間が35秒以下であり、かつ水セメント比が13質量のシリカフュームを含むセメントペーストにおける0打フローが250~270mmの場合のVロート流下時間が15秒以下、さらに好ましくは7秒以下である。また、本発明の高強度セメント組成物は、シリカフュームの置換率と水セメント比が小さくても良好な流動性と強度発現性を有するので、高性能減水剤または高性能AE減水剤などの混和剤の使用量を大幅に低減することができる。さらに、本発明の高強度セメント組成物は強度発現性に優れており、具体的には、材齢7日以内に蒸気養生を開始し、90°Cで7日間蒸気養生したペーストの圧縮強度は280Nmm2以上である。以下、本発明を実施形態に基づいて具体的に説明する。本発明のセメント組成物は、ケイ酸二カルシウムC2S含有量が60~80質量、アルミン酸三カルシウムC3A含有量が4質量以下であってブレーン比表面積が3000~4500cm2gのセメントにシリカフュームを配合したセメント組成物であり、シリカフュームの置換率が75質量~15質量、および水セメント比が10質量~13質量のセメントペーストにおける0打フローが250~270mmの場合のVロート流下時間が40秒以下であることを特徴とする高強度セメント組成物である。本発明のセメント組成物において、ケイ酸二カルシウムビーライト:C2Sの含有量は60~80質量であり、好ましくは65質量~75質量である。ビーライトの含有量が多く、相対的にエーライトC3S含有量が少ない。エーライト含有量を少なくしてビーライト含有量を多くすることによって、ペースト,モルタルおよびコンクリートの流動性が向上し,高温履歴を受けた際の強度発現性が向上する。ビーライト含有量が60質量より少ないと良好な流動性が得られず,また高温履歴時の強度発現性が低下する。ビーライト含有量が80質量より多いと、エーライト含有量が極端に少なくなるため十分な強度が得られない。本発明のセメント組成物において、アルミン酸三カルシウムアルミネート相:C3Aの含有量は4質量以下であり、好ましくは、3質量以下である。アルミネート相の含有量が4質量より多いと混和剤の使用量が増加するとともに、流動性が低下する。本発明のセメント組成物はブレーン比表面積が3000~4500cm2gである。比表面積が3000cm2g未満では強度発現が遅れる。また、比表面積が4500cm2gを超えると所定の流動性を得るための高性能減水剤を増量しなければならない。その結果、凝結の著しい遅延が懸念されると共に経済負担も大きくなる。本発明のセメント組成物は、ビーライト含有量およびアルミネート相含有量を上記範囲に調整することによって、シリカフューム置換率を低く抑えながら、極めて低い水セメント比において、高い流動性と優れた強度発現性を有するようにしたものである。なお、本発明において水セメント比は、セメントと共にシリカフュームを含む粉体に対する水比水粉体比である。本発明のセメント組成物は、具体的には、例えばシリカフュームの置換率が75質量~15質量、および水セメント比が10質量~13質量のシリカフュームを含むセメントペーストにおける0打フローが250~270mmの場合のVロート流下時間が40秒以下である。本発明の高強度セメント組成物は、好ましくは、シリカフュームの置換率が10質量~125質量において、水セメント比が10質量のシリカフュームを含むセメントペーストにおける0打フローが250~270mmの場合のVロート流下時間が35秒以下であり、かつ水セメント比が13質量のシリカフュームを含むセメントペーストにおける0打フローが250~270mmの場合のVロート流下時間が15秒以下である。さらに好ましくは、シリカフュームの置換率が10質量~125質量において、水セメント比が13質量のシリカフュームを含むセメントペーストにおける0打フローが250~270mmの場合のVロート流下時間が7秒以下である。本発明のセメント組成物は、シリカフューム置換率が低く、かつ水セメント比が小さくても、高い流動性を有するので、高性能減水剤や高性能AE減水剤の使用量を低減することができる。以下に本発明の実施例を示す。セメントペーストの製造、0打フローの測定、Vロート流下時間の測定、圧縮強度の測定の各測定方法は以下のとおりである。セメントペーストの製造セメントとシリカフュームは、あらかじめ粉体混合用のミキサ等で十分混合したものを用いた。ミキサはホバートミキサを使用した。セメントペーストの製造は,所定の量の約半分のセメントおよびシリカフュームの混合物と混和剤を含む水をホバートミキサに入れて,低速で練り混ぜ,練混ぜを開始してから1分以内に残りの約半分の量のセメントおよびシリカフュームの混合物をミキサへ除々に入れて4分間練り混ぜた。その後,30秒間休止し,その間に,さじで練り鉢およびパドルに付着したセメントペーストをかき落とした。次に,中速で4分間練り混ぜた。Vロート流下時間の測定図1に示すVロート試験器を用いた。Vロート試験器10は30mmの均一な幅で、高さが240mm、表裏面が逆二等辺三角形状を有した角筒、上端には長さ270mmで幅30mmの試料投入口11aが設けられている。下端には一辺が30mmの正方形状の連通口11bが形成されたロート本体11と、ロート本体11の連通口11bに連通されている。これらの長さと幅はそれぞれ30mm、高さ60mmであり、下端には一辺が30mmの正方形状の試料吐出口12aが形成された鉛直な角筒の試料吐出部12を有する。a水洗いしたVロート試験器10を、上面が水平となるように鉛直に設置し、内面を絞った湿布などで拭いて湿った状態に保つ。bVロート試験器10の試料吐出口12aを塞ぎ、セメントペーストをVロート試験器10の上端まで流し込む。cセメントペーストの上面をVロート試験器10の上端面に合わせてならす。d次いで、10秒以内に試料吐出口12aを開けてセメントペーストを流出させる。そのとき、Vロート試験器10の上方から観察して試料吐出口12aが開口するまでVロートに充填したセメントペーストが流下して内部が空になるの時間を測定し、これを流下時間とする。0打フローの測定JASS5M701:2005高強度コンクリート用セメントの品質基準450打フローの測定に基づいて測定した。圧縮強度の測定JASS5M701:2005高強度コンクリート用セメントの品質基準48圧縮強度試験に基づいて、材齢7日以内に90°Cで蒸気養生7日間したときの圧縮強度を測定した。実施例1表1に示す鉱物組成を有するセメントA1A2B1~B4を用い、これにシリカフュームBET比表面積17m2g、高性能減水剤商品名:SSP106H、水および空気量調整剤セメントとシリカフュームに対して0.2質量を加えてセメントペーストを調製した。シリカフューム置換率と水セメント比を変えたセメントペーストについて、0打フロー、Vロート流下時間、材齢3日後から90°Cで7日間蒸気養生した際の圧縮強度を測定した。この結果を表2~表6、図2~図6に示す。なお、混和剤に含まれる固形分は水に補正した。表2、表3、表4および表5、図2および図3に示すように、本発明の試料A1~A2は、シリカフュームの置換率が75質量~15質量において、水セメント比が10質量~13質量のセメントペーストにおける0打フローが250~270mmのVロート流下時間は40秒以内である。例えば、シリカフュームの置換率が10質量~125質量において、水セメント比が10質量のセメントペーストにおける0打フローが250~270mmのVロート流下時間は35秒以下、具体的には194秒~30.2秒であり、水セメント比が13質量のセメントペーストにおける0打フローが250~270mmのVロート流下時間は15秒以下、具体的には64秒~11.1秒である。一方、表2、表3、表4および表5、図2に示すように、本発明の範囲を外れる比較試料B1、B4は、シリカフューム置換率7.5質量~15質量および水セメント比13質量において、0打フローが250~270mmのVロート流下時間が15秒以上であり、本発明のA1~A2よりVロート流下時間が約3倍程度長く、流動性が低い。また、本発明の範囲を外れる比較試料B1、B2、B4は、シリカフューム置換率7.5質量、125質量および水セメント比10質量において、混和剤量を増やしても目標の0打フローが得られず,流動性が低い。表3および表5、図4および図5に示すように、本発明のA1~A2は、シリカフュームの置換率10質量~125質量において、水セメント比13質量のセメントペーストについて材齢7日以内に蒸気養生を開始し、90°Cで7日間蒸気養生したときの圧縮強度は、A1が318Nmm2であり、A2が304Nmm2~307Nmm2である。また、水セメント比10質量のセメントペーストの圧縮強度は、A1が345Nmm2~348Nmm2であり、A2が315Nmm2~329Nmm2である。一方、表3および表5、図4および図5に示すように、比較試料B1はシリカフュームの置換率10質量~12.5質量において、水セメント比13質量のセメントペーストの圧縮強度はA1よりも低い。また、比較試料B3はシリカフュームの置換率7.5質量~15質量において、水セメント比13質量および10質量の圧縮強度がA1およびA2よりも大幅に低い。また、表2および表4、図6に示すように、本発明の範囲を外れるB1、B2、B4は、混和剤の使用量が多い。表6に示すように、本発明のA1はシリカフュームの置換率10質量~125質量において、水セメント比9でも良好な流動性と強度発現性を有する。"